ВЫСОКОПРОЧНЫЕ СПЛАВЫ

1. Композиция сплава, содержащая
от 18 до 22 мас.% хрома,
от 5 до 13 мас.% никеля,
от 3 до 10 мас.% меди,
от 8 до 10 мас.% марганца,
от 0,3 до 1 мас.% кремния,
от 0,5 до 1,5 мас.% ниобия,
от 0,5 до 2 мас.% вольфрама и
от 38 до 63 мас.% железа.
2
2. Композиция по п.1, имеющая предел текучести, превышающий 35 кфунт/дюймпри 800°С.
3. Композиция по п.2, имеющая после отжига предел текучести при 800°С, который изменяется менее чем на 20% в результате холодной обработки с деформацией 20%.
4. Композиция по п.2, дополнительно содержащая от 0,2 до 0,5 мас.% элементарного азота.
5. Композиция по п.1, дополнительно содержащая от 0,3 до 1 мас.% молибдена.
6. Композиция по п.2, дополнительно содержащая примерно 21% хрома, примерно 3% меди, примерно 8% марганца, 0,3% молибдена, примерно 0,8% ниобия, примерно 7% никеля, примерно 0,5% кремния, примерно 1% вольфрама, примерно 0,13% углерода и примерно 0,37% азота.
7. Композиция по п.1, содержащая нанонитридные осадки.
8. Композиция по п.7, в которой нанонитридные осадки содержат частицы и большинство этих частиц имеют максимальные размеры в диапазоне от 5 до 100 нм.
9. Композиция по п.7, дополнительно содержащая нанокарбидные осадки.
10. Композиция по п.7, в которой нанокарбидные осадки содержат частицы и большинство этих частиц имеют максимальные размеры в диапазоне от 5 до 200 нм.
11. Композиция по п.8, имеющая при 800°С, по меньшей мере, 3,35 мас.% осадков.
2
23
6
12. Композиция по п.11, в которой, по меньшей мере, 2 мас.% осадков, присутствующих при 800°С, представляют собой Сu-, M(C,N)-, M(C,N)- или МС-фазы.
2
23
6
13. Композиция по п.11, подвергнутая отжигу при температуре отжига и содержащая при 800°С, по меньшей мере, на 1,5 мас.% больше, чем при температуре отжига Сu-, M(C,N)-, M(C,N)- или МС-фаз.
14. Композиция по п.13, температура отжига которой составляет, по меньшей мере, 1250°С.
15. Композиция по п.13, температура отжига которой находится в диапазоне между 1300°С и температурой плавления композиции.
16. Композиция по п.11, имеющая при 800°С, по меньшей мере, 4 мас.% осадков.
17. Композиция по п.12, имеющая при 800°С, по меньшей мере, 8 мас.% осадков.
18. Композиция сплава, содержащая
от 18 до 22 мас.% хрома,
от 5 до 9 мас.% никеля,
от 1 до 6 мас.% меди,
от 0,5 до 1,5 мас.% ниобия,
от 1 до 10 мас.% марганца,
от 0,5 до 1,5 мас.% вольфрама,
от 36 до 74 мас.% железа и
осадки нанонитридов, при этом соотношение вольфрама и меди находится между примерно 1/10 и 10/1.
19. Композиция по п.18, в которой соотношение вольфрама и меди находится между примерно 1/5 и 5/1.
20. Композиция по п.18, в которой нанонитридные осадки содержат частицы и большинство этих частиц имеют максимальные размеры в диапазоне от 5 до 100 нм.
21. Композиция по п.18, имеющая при 800°С, по меньшей мере, 3,35 мас.% осадков.
22. Композиция по п.18, имеющая при 800°С, по меньшей мере, 4 мас.% осадков.
2
23
6
23. Композиция по п.18, в которой, по меньшей мере, 2 мас.% осадков, присутствующих при 800°С, представляют собой Сu-, M(C,N)-, М(С,N)- или МС-фазы.
24. Композиция по п.18, подвергнутая холодной обработке с деформацией со степенью, по меньшей мере, примерно 10%.
25. Композиция по п.18, подвергнутая горячей обработке с деформацией до степени, по меньшей мере, примерно 10%.
26. Композиция по п.18, подвергнутая старению в горячем состоянии.
27. Система нагревателя, содержащая
теплогенерирующий элемент и
корпус, окружающий теплогенерирующий элемент, по меньшей мере, частично выполненный из материала, содержащего
от 18 до 22 мас.% хрома,
от 5 до 14 мас.% никеля,
от 8 до 10 мас.% марганца,
от 1 до 10 мас.% меди,
от 0,5 до 1,5 мас.% ниобия,
от 36 до 70,5 мас.% железа и
нанонитридные осадки.
28. Система нагревателя по п.27, в которой теплогенерирующий элемент представляет собой электрически запитываемый теплогенерирующий элемент.
29. Система нагревателя по п.27, в которой теплогенерирующий элемент представляет собой топливный элемент, в котором сжигают углеводородное топливо.
30. Система для нагрева подземного пласта, содержащая трубу, по меньшей мере, частично выполненную из материала, содержащего
от 18 до 22 мас.% хрома,
от 5 до 9 мас.% никеля,
от 1 до 10 мас.% меди,
от 0,5 до 1,5 мас.% ниобия,
от 1 до 10 мас.% марганца,
от 0,5 до 1,5 мас.% вольфрама,
от 36 до 70,5 мас.% железа и
нанонитридные осадки, при этом соотношение вольфрама и меди находится между примерно 1/10 и 10/1.
31. Система по п.30, дополнительно содержащая систему нагревательной среды для циркуляции нагревательной среды по трубе с целью нагрева подземного пласта.
32. Система по п.30, в которой нагревательная среда содержит водяной пар.
33. Система по п.30, в которой нагревательная среда содержит диоксид углерода.
34. Система по п.30, в которой нагревательную среду нагревают на поверхности за счет теплообмена с гелием.
35. Система по п.34, в которой гелий нагревается в ядерном реакторе.
36. Система по п.30, дополнительно содержащая электрически запитываемый нагревательный элемент в качестве источника тепла.
37. Система по п.30, в которой труба изготовлена посредством сварки пластины из свернутого материала, образующего трубу.
38. Система по п.37, в которой сварка представляет собой лазерную сварку.
39. Система по п.37, в которой сварка представляет собой дуговую сварку вольфрамовым электродом в среде инертного газа.
40. Композиция сплава, содержащая
от 18 до 22 мас.% хрома,
от 11 до 14 мас.% никеля,
самое большее 3 мас.% меди,
от 1 до 10 мас.% марганца,
самое большее, 0,75 мас.% кремния,
от 0,5 до 1,5 мас.% ниобия,
от 0,5 до 1,5 мас.% вольфрама,
и при этом материал обладает обрабатываемостью в холодном состоянии с образованием деформируемого материала и композиция имеет предел текучести при 800°С, который изменяется менее чем на 20% в результате холодной обработки с деформацией 20%.
41. Композиция по п.40, в которой материал обладает обрабатываемостью в горячем состоянии.
42. Композиция по п.40, дополнительно содержащая от 0,07 до 0,15 мас.% углерода.
43. Композиция по п.40, дополнительно содержащая от 0,2 до 0,5 мас.% азота.
44. Композиция по п.40, дополнительно содержащая железо.
45. Способ нагрева подземного пласта, заключающийся в том, что
размещают одну или более систем нагревателей, в которых часть одной из систем нагревателей изготовлена из композиций по любому из пп.1-24 и/или любому из пп.40-44, и при этом, по меньшей мере, одна из систем нагревателей является системой нагревателя по любому из пп.27-40, и
обеспечивают нагрев, по меньшей мере, участка подземного пласта теплом из одной или более систем нагревателей.
46. Способ по п.45, дополнительно предусматривающий обеспечение нагрева пласта таким образом, что, по меньшей мере, некоторые углеводороды в пласте мобилизуются и/или пиролизуются.
47. Способ по п.45, дополнительно предусматривающий добычу, по меньшей мере, части углеводородов из пласта.